(57)【特許請求の範囲】
【請求項１】
塗膜形成樹脂（Ａ）、酸化マグネシウム、炭酸マグネシウム、水酸化マグネシウム、塩化マグネシウム、硝酸マグネシウム、酢酸マグネシウム及び硫酸マグネシウムから選ばれるマグネシウム含有化合物と五酸化バナジウム、バナジン酸カリウム、バナジン酸ナトリウム及びバナジン酸アンモニウムから選ばれるバナジウム含有化合物のみを反応して得られる、バナジウムに対するマグネシウムのモル比が１．７〜５．０である、少なくとも１種類の非晶質ＭｇＯ−Ｖ２Ｏ５系化合物からなる防錆顔料（Ｂ）、架橋剤（Ｃ）を含有するクロムフリー塗料組成物であって、前記防錆顔料（Ｂ）の質量含有比率は、前記塗膜形成樹脂（Ａ）と前記架橋剤（Ｃ）の樹脂固形分質量の総和に対して１０〜８０質量％であり、かつ前記防錆顔料（Ｂ）の１０質量％水溶液の総溶出イオン量が１０ｐｐｍ〜１００ｐｐｍであることを特徴とするクロムフリー塗料組成物（ただし、１質量％水溶液の温度２５℃における電導度が２０００μＳ／ｃｍを超え１５０００μＳ／ｃｍ以下となる化合物であって、かつアルカリ土類金属の水酸化物、バナジン酸化合物、及びセリウム化合物から選ばれる少なくとも１種の化合物である水溶性化合物（ｄ−１）及び複数の配位部位を有し、これらの配位部位が１つの金属イオンに配位される化合物であるキレート形成化合物（ｄ−２）からなる群から選ばれる防錆促進剤（ｄ）を含有するものを除く。）。
【請求項２】
前記防錆顔料（Ｂ）の１０質量％水溶液のｐＨが９．０超〜１１．０である、請求項１に記載のクロムフリー塗料組成物。
【請求項３】
前記防錆顔料（Ｂ）の１０質量％水溶液のｐＨが９．５〜１１．０である、請求項１に記載のクロムフリー塗料組成物。
【請求項４】
前記非晶質ＭｇＯ−Ｖ２Ｏ５系化合物におけるバナジウムに対するマグネシウムのモル比が２．３〜４．５である、請求項１〜３のいずれか１項に記載のクロムフリー塗料組成物。
【請求項５】
前記非晶質ＭｇＯ−Ｖ２Ｏ５系化合物の原料であるマグネシウム含有化合物が、酸化マグネシウム、炭酸マグネシウムから選ばれる少なくとも１種のマグネシウム含有化合物である、請求項１〜４のいずれか１項に記載のクロムフリー塗料組成物。
【請求項６】
前記非晶質ＭｇＯ−Ｖ２Ｏ５系化合物の原料であるバナジウム含有化合物が、五酸化バナジウムである、請求項１〜５のいずれか１項に記載のクロムフリー塗料組成物。
【請求項７】
前記塗膜形成樹脂（Ａ）は、数平均分子量が４００〜１０，０００の水酸基含有エポキシ樹脂、数平均分子量が５００〜２０，０００の水酸基含有ポリエステル樹脂から選択される少なくとも１種の塗膜形成樹脂である、請求項１〜６のいずれか１項に記載のクロムフリー塗料組成物。
【請求項８】
前記架橋剤（Ｃ）は、ブロック化ポリイソシアネート化合物、アミノ樹脂から選択される少なくとも１種の架橋剤であって、前記架橋剤（Ｃ）の固形分質量含有比率が、前記塗膜形成樹脂（Ａ）の固形分質量に対して、３〜６０質量％である、請求項１〜７のいずれか１項に記載のクロムフリー塗料組成物。
【請求項９】
請求項１〜８のいずれか１項に記載のクロムフリー塗料組成物を塗装して得られた塗膜。
【発明の詳細な説明】
【技術分野】
【０００１】
本発明は、プレコート鋼板の製造における下塗り塗料としての使用に適した、クロムフリー塗料組成物に関する。
【背景技術】
【０００２】
プレコート鋼板は、亜鉛系めっき鋼板に代表される素地鋼板に、前処理として化成処理を施した後で、下塗り塗料を塗装して加熱硬化させ、続いて上塗り塗料を塗装して加熱硬化させる、２コート２ベーク方式により製造されるのが一般的である。
このようにして製造されたプレコート鋼板は、コイル状に巻き取られた状態でユーザーの元に納入される。そして、ユーザーは、用途に応じて必要な量のコイルを巻き戻して切断し、様々な形に加工して使用する。
【０００３】
プレコート鋼板は、塗膜形成後に切断、成型加工されるため、局部的に金属が露出した端面や、加工部のワレ、傷付きが生じることが多く、このような部位は耐食性の低下や塗膜の剥がれが起こりやすい。そこで、塗膜の耐食性及び素地鋼板との付着性を確保するために、従来は、素地鋼板にクロメートを含有する化成処理を施し、さらに、クロム系防錆顔料を含有する下塗り塗料が塗装されていた。
【０００４】
しかし、近年では、毒性の強いクロムの溶出による環境への悪影響が問題視されており、下塗り塗料においては、クロム系防錆顔料を使用しない、クロムフリー塗料組成物が求められている。
このクロムフリー塗料組成物として、防錆顔料にバナジウム化合物を使用したものが知られている（例えば、特許文献１〜４）。
【０００５】
特許文献１には、特定の平均粒子径、吸油量及び細孔面積を有するシリカ微粒子と、バナジン酸マグネシウムを含むマグネシウム塩を含有することを特徴とするクロムフリー塗料組成物が開示されている。
また、特許文献２には、防錆顔料として、五酸化バナジウム、バナジン酸カルシウム及びバナジン酸マグネシウムから選ばれる少なくとも１種のバナジウム化合物と、金属珪酸塩及びリン酸水素金属塩を併用した、クロムフリー塗料組成物が開示されている。
【０００６】
また、特許文献３には、防錆顔料として、モリブデン酸化合物、金属珪酸塩、リン酸系金属塩、五酸化バナジウム、バナジン酸カルシウム及びバナジン酸マグネシウムのうち少なくとも１種のバナジウム化合物を併用した、クロムフリー塗料組成物が開示されている。
【０００７】
しかしながら、特許文献１〜３に記載されているクロムフリー塗料組成物は、クロム系顔料を使用した塗料に比べ、耐食性が劣るものであり、特に端面部における耐食性が不十分である。また、防錆顔料を多量に使用すると耐水性が劣ることが多く、プレコート金属板製造においてクロム系の防錆顔料を代替えするまでには至っていない。また、複数の防錆顔料を添加しなければならず工程が煩雑である。
【０００８】
さらに、特許文献４には、防錆顔料としてバナジン酸カルシウムを含有する防錆塗料組成物において、バナジン酸カルシウムの１質量％水溶液の伝導度やｐＨを特定の範囲にすることにより、耐食性及び耐湿性が向上された塗膜を形成することができることが開示されている。
【０００９】
しかしながら、特許文献４に記載された防錆塗料組成物は、クロム系顔料を使用した塗料に比べ、塩水噴霧試験のようなウェット率の高い腐食環境における長期耐食性が劣っており、特に加工部及び端面部における耐食性が不十分である。更に５５％Ａｌ−Ｚｎ系溶融めっき鋼板を下地とする塗装金属板に適用した場合、バナジン酸カルシウムのｐＨによっては腐食初期においても端面部から白錆や赤錆が生じることがあり十分な耐食性が得られず、そのため、プレコート金属板製造においてクロム系の防錆顔料を代替えするまでには至っていない。
【先行技術文献】
【特許文献】
【００１０】
【特許文献１】特開２００１−１７２５７０号公報
【特許文献２】特開２００８−２９１１６０号公報
【特許文献３】特開２００８−２９１１６２号公報
【特許文献４】特開２０１１−１８４６２４号公報
【発明の概要】
【発明が解決しようとする課題】
【００１１】
従って、本発明は、プレコート鋼板の端面、傷付き面及び加工部における耐食性に優れた塗膜を与えるクロムフリー塗料組成物、及びこのクロムフリー塗料組成物を塗装して得られる塗膜を提供することを目的とする。
【課題を解決するための手段】
【００１２】
本発明者らは、上記の課題を解決すべく鋭意研究を重ねた結果、酸化マグネシウム、炭酸マグネシウム、水酸化マグネシウム、塩化マグネシウム、硝酸マグネシウム、酢酸マグネシウム及び硫酸マグネシウムから選ばれるマグネシウム含有化合物と五酸化バナジウム、バナジン酸カリウム、バナジン酸ナトリウム及びバナジン酸アンモニウムから選ばれるバナジウム含有化合物のみを反応して得られる、バナジウムに対するマグネシウムのモル比が１．７〜５．０である、少なくとも１種類の非晶質ＭｇＯ−Ｖ２Ｏ５系化合物からなる防錆顔料を含有するクロムフリー塗料組成物によって、上記課題を解決できることを見出した。
すなわち、本発明は、塗膜形成樹脂（Ａ）、酸化マグネシウム、炭酸マグネシウム、水酸化マグネシウム、塩化マグネシウム、硝酸マグネシウム、酢酸マグネシウム及び硫酸マグネシウムから選ばれるマグネシウム含有化合物と五酸化バナジウム、バナジン酸カリウム、バナジン酸ナトリウム及びバナジン酸アンモニウムから選ばれるバナジウム含有化合物のみを反応して得られる、バナジウムに対するマグネシウムのモル比が１．７〜５．０である、少なくとも１種類の非晶質ＭｇＯ−Ｖ２Ｏ５系化合物からなる防錆顔料（Ｂ）、架橋剤（Ｃ）を含有するクロムフリー塗料組成物であって、前記防錆顔料（Ｂ）の質量含有比率は、前記塗膜形成樹脂（Ａ）と前記架橋剤（Ｃ）の樹脂固形分質量の総和に対して１０〜８０質量％であり、かつ前記防錆顔料（Ｂ）の１０質量％水溶液の総溶出イオン量が１０ｐｐｍ〜１００ｐｐｍであることを特徴とするクロムフリー塗料組成物（ただし、１質量％水溶液の温度２５℃における電導度が２０００μＳ／ｃｍを超え１５０００μＳ／ｃｍ以下となる化合物であって、かつアルカリ土類金属の水酸化物、バナジン酸化合物、及びセリウム化合物から選ばれる少なくとも１種の化合物である水溶性化合物（ｄ−１）及び複数の配位部位を有し、これらの配位部位が１つの金属イオンに配位される化合物であるキレート形成化合物（ｄ−２）からなる群から選ばれる防錆促進剤（ｄ）を含有するものを除く。）を提供する。
【００１３】
また、本発明は、上記クロムフリー塗料組成物において、前記防錆顔料（Ｂ）の１０質量％水溶液のｐＨが９．０超〜１１．０であるクロムフリー塗料組成物を提供する。
また、本発明は、上記クロムフリー塗料組成物において、前記防錆顔料（Ｂ）の１０質量％水溶液のｐＨが９．５〜１１．０であるクロムフリー塗料組成物を提供する。
また、本発明は、上記クロムフリー塗料組成物において、前記非晶質ＭｇＯ−Ｖ２Ｏ５系化合物におけるバナジウムに対するマグネシウムのモル比が２．３〜４．５である、クロムフリー塗料組成物を提供する。
また、本発明は、上記クロムフリー塗料組成物において、前記防錆顔料（Ｂ）が、構成元素としてバナジウムとマグネシウムを含有し、前記バナジウムに対する前記マグネシウムのモル比が１．７〜５．０であるクロムフリー塗料組成物を提供する。
また、本発明は、上記クロムフリー塗料組成物において、前記非晶質ＭｇＯ−Ｖ２Ｏ５系化合物の原料であるマグネシウム含有化合物が、酸化マグネシウム、炭酸マグネシウムから選ばれる少なくとも１種のマグネシウム含有化合物であるクロムフリー塗料組成物を提供する。
【００１４】
また、本発明は、上記クロムフリー塗料組成物において、前記非晶質ＭｇＯ−Ｖ２Ｏ５系化合物の原料であるバナジウム含有化合物が、五酸化バナジウムであるクロムフリー塗料組成物を提供する。
また、本発明は、上記クロムフリー塗料組成物において、前記塗膜形成樹脂（Ａ）は、数平均分子量が４００〜１０，０００の水酸基含有エポキシ樹脂、数平均分子量が５００〜２０，０００の水酸基含有ポリエステル樹脂から選択される少なくとも１種の塗膜形成樹脂であるクロムフリー塗料組成物を提供する。
【００１５】
また、本発明は、上記クロムフリー塗料組成物において、前記架橋剤（Ｃ）は、ブロック化ポリイソシアネート化合物、アミノ樹脂から選択される少なくとも１種の架橋剤であって、前記架橋剤（Ｃ）の固形分質量含有比率が、前記塗膜形成樹脂（Ａ）の固形分質量に対して、３〜６０質量％であるクロムフリー塗料組成物を提供する。
また、本発明は、上記クロムフリー塗料組成物を塗装して得られた塗膜を提供する。
【発明の効果】
【００１６】
本発明のクロムフリー塗料組成物により、プレコート鋼板の端面、傷付き面及び加工部における耐食性に優れた塗膜を得ることができる。
【発明を実施するための形態】
【００１７】
本発明のクロムフリー塗料組成物に使用する塗膜形成樹脂（Ａ）は、塗膜形成能を有し、かつ架橋剤（Ｃ）と反応し得る官能基を有する樹脂である限り、特に限定されないが、加工性や素地鋼板との付着性の点から、好ましくはエポキシ樹脂及びポリエステル樹脂から選ばれる少なくとも１種の塗膜形成樹脂である。これらの塗膜形成樹脂は、単独で使用することもでき、２種以上組み合わせて使用することもできる。
【００１８】
塗膜形成樹脂（Ａ）としてエポキシ樹脂を使用する場合において、エポキシ樹脂には、ビスフェノールＡとエピクロルヒドリンから合成されるビスフェノールＡ型エポキシ樹脂と、ビスフェノールＦとエピクロルヒドリンから合成されるビスフェノールＦ型エポキシ樹脂とがあるが、耐食性の点から、ビスフェノールＡ型エポキシ樹脂が好ましい。
【００１９】
塗膜形成樹脂（Ａ）としてエポキシ樹脂を使用する場合において、エポキシ樹脂の数平均分子量は、加工性、耐食性、塗装作業性などの点から、好ましくは４００〜１０，０００であり、より好ましくは４００〜９，０００、であり、さらに好ましくは４００〜８，０００である。なお、本発明における数平均分子量の値は、ポリスチレンを標準物質としたゲル・パーミエーション・クロマトグラフィー（ＧＰＣ）により得られたものである。
また、塗膜形成樹脂（Ａ）としてエポキシ樹脂を使用する場合において、エポキシ樹脂のエポキシ当量は、特に限定されないが、例えば１８０〜５，０００が好ましい。
【００２０】
塗膜形成樹脂（Ａ）としてエポキシ樹脂を使用する場合において、このエポキシ樹脂のエポキシ基又は水酸基の全部又は一部が、変性剤との反応により変性されていてもよい。エポキシ樹脂の変性剤として、例えば、ポリエステル、アルカノールアミン、カプロラクトン、イソシアネート化合物、リン酸化合物、酸無水物などが挙げられる。これらの変性剤は、単独で使用することもでき、２種以上組み合わせて使用することもできる。
【００２１】
塗膜形成樹脂（Ａ）としてポリエステル樹脂を使用する場合において、このポリエステル樹脂は、多価アルコールと多塩基酸との反応を利用した、公知の方法により得ることができる。
【００２２】
多価アルコールとして、グリコール及び３価以上の多価アルコールが挙げられる。グリコールとして、例えば、エチレングリコール、プロピレングリコール、ジエチレングリコール、トリエチレングリコール、テトラエチレングリコール、ジプロピレングリコール、ポリエチレングリコール、ポリプロピレングリコール、ネオペンチルグリコール、ヘキシレングリコール、１，３−ブタンジオール、１，４−ブタンジオール、１，５−ペンタンジオール、１，６−ヘキサンジオール、２−ブチル−２−エチル−１，３−プロパンジオール、メチルプロパンジオール、シクロヘキサンジメタノール、３，３−ジエチル−１，５−ペンタンジオールなどが挙げられる。また、３価以上の多価アルコールとして、例えば、グリセリン、トリメチロールエタン、トリメチロールプロパン、ペンタエリスリトール、ジペンタエリスリトールなどが挙げられる。これらの多価アルコールは、単独で使用することもでき、２種以上組み合わせて使用することもできる。
【００２３】
多塩基酸として、通常は多価カルボン酸が使用されるが、必要に応じて１価の脂肪酸などを併用することができる。多価カルボン酸として、例えば、フタル酸、テトラヒドロフタル酸、ヘキサヒドロフタル酸、４−メチルヘキサヒドロフタル酸、ビシクロ［２，２，１］ヘプタン−２，３−ジカルボン酸、トリメリット酸、アジピン酸、セバシン酸、コハク酸、アゼライン酸、フマル酸、マレイン酸、イタコン酸、ピロメリット酸、ダイマー酸など、及びこれらの酸無水物、並びに１，４−シクロヘキサンジカルボン酸、イソフタル酸、テトラヒドロイソフタル酸、ヘキサヒドロイソフタル酸、ヘキサヒドロテレフタル酸などが挙げられる。これらの多塩基酸は、単独で使用することもでき、２種以上組み合わせて使用することもできる。
【００２４】
塗膜形成樹脂（Ａ）としてポリエステル樹脂を使用する場合において、ポリエステル樹脂の水酸基価は、耐溶剤性、加工性などの点から、好ましくは５〜２００ｍｇＫＯＨ／ｇであり、より好ましくは、７〜１５０ｍｇＫＯＨ／ｇであり、さらに好ましくは１０〜１３０ｍｇＫＯＨ／ｇである。
【００２５】
塗膜形成樹脂（Ａ）としてポリエステル樹脂を使用する場合において、ポリエステル樹脂の数平均分子量は、耐溶剤性、加工性などの点から、好ましくは５００〜２０，０００であり、より好ましくは、７００〜１８，０００であり、さらに好ましくは８００〜１，６０００である。
また、塗膜形成樹脂（Ａ）としてポリエステル樹脂を使用する場合において、ポリエステル樹脂の酸価は、特に制限されないが、例えば、０〜１０ｍｇＫＯＨ／ｇが好ましい。
【００２６】
本発明のクロムフリー塗料組成物は、少なくとも１種類の非晶質ＭｇＯ−Ｖ２Ｏ５系化合物からなる防錆顔料（Ｂ）を含有する。
本発明で用いられる非晶質ＭｇＯ−Ｖ２Ｏ５系化合物は、マグネシウム含有化合物とバナジウム含有化合物を、水中で混合して反応させることによって得る製造方法により得ることができる。この場合において、反応生成物は、水洗、脱水、乾燥、粉砕等の処理に供されてもよい。
【００２７】
本発明で用いられる非晶質ＭｇＯ−Ｖ２Ｏ５系化合物を製造するための原料であるマグネシウム含有化合物として、マグネシウム酸化物及び各種マグネシウム塩を使用することができる。具体的には、例えば、酸化マグネシウム、炭酸マグネシウム、水酸化マグネシウム、塩化マグネシウム、硝酸マグネシウム、酢酸マグネシウム、硫酸マグネシウムなどが挙げられる。この中でも、特に、酸化マグネシウム、炭酸マグネシウムが好ましい。これらのマグネシウム含有化合物は、単独で使用することもでき、２種以上組み合わせて使用することもできる。
【００２８】
本発明で用いられる非晶質ＭｇＯ−Ｖ２Ｏ５系化合物を製造するための原料であるバナジウム含有化合物として、バナジウム酸化物及び各種バナジウム塩を使用することができる。具体的には、例えば、五酸化バナジウム、バナジン酸カリウム、バナジン酸ナトリウム、バナジン酸アンモニウムが挙げられる。この中でも、特に、五酸化バナジウムが好ましい。これらのバナジウム含有化合物は、単独で使用することもでき、２種以上組み合わせて使用することもできる。
【００２９】
これらのマグネシウム含有化合物とバナジウム含有化合物から適切な原料を選ぶことにより、所望の非晶質ＭｇＯ−Ｖ２Ｏ５系化合物を得ることができる。そして、本発明のクロムフリー塗料組成物では、このようにして得られた少なくとも１種類の非晶質ＭｇＯ−Ｖ２Ｏ５系化合物を防錆顔料（Ｂ）として使用する。
【００３０】
本発明の防錆顔料（Ｂ）は、構成元素としてバナジウムとマグネシウムを含有し、バナジウムに対するマグネシウムのモル比は、耐食性の点で、１．７〜５．０であり、より好ましくは２．０〜５．０であり、さらに好ましくは、２．３〜４．５である。
なお、２種類以上の非晶質ＭｇＯ−Ｖ２Ｏ５系化合物を防錆顔料（Ｂ）として使用する場合には、各非晶質ＭｇＯ−Ｖ２Ｏ５系化合物に構成元素として含まれるバナジウム及びマグネシウムの総量に基づいて、防錆顔料（Ｂ）におけるバナジウムに対するマグネシウムのモル比が決定される。
本発明の防錆顔料（Ｂ）は、防錆顔料（Ｂ）の１０質量％水溶液の総溶出イオン量が特定の範囲にあることにより、高い耐食性を長期間維持できる塗膜を得ることができる。
防錆顔料（Ｂ）の１０質量％水溶液は、イオン交換水９０ｇに対して防錆顔料（Ｂ）１０ｇを加えて懸濁液を調製し、この懸濁液を１分間激しく振とうしてから、室温にて２４時間静置することで調製される。
【００３１】
本発明における防錆顔料（Ｂ）の１０質量％水溶液の総溶出イオン量は、上記の方法で調製した防錆顔料（Ｂ）の１０質量％水溶液の上澄み液を抽出し、ＩＣＰ発光分析装置（「ＪＹ−２３８  ＵＬＴＲＡＣＥ」、（株）堀場製作所製）により測定した値である。
本発明の防錆顔料（Ｂ）の１０質量％水溶液の総溶出イオン量は、１０〜１００ｐｐｍであり、高い耐食性を長期間維持できる点から、好ましくは１５〜９０ｐｐｍであり、より好ましくは２０〜８０ｐｐｍである。
総溶出イオン量が１０ｐｐｍ未満になると、耐食性が低下する場合があり、１００ｐｐｍを超えると、耐水性の低下を引き起こし、耐食性が低下する場合がある。
本発明の非晶質ＭｇＯ−Ｖ２Ｏ５系化合物からなる防錆顔料（Ｂ）の粒度は、特に限定されないが、例えば１０〜３０μｍの範囲が適する。なお、粒度は、レーザー回折／散乱式粒度分布測定装置（商品名「ＬＡ−９２０」、（株）堀場製作所製）によって測定した粒度分布において、５０％頻度を示す粒子径（中位径）として得られる。
【００３２】
本発明の防錆顔料（Ｂ）は、最適な溶出性と溶解性を示すため、他の防錆顔料を併用しなくても、高い耐食性を長期間維持することができ、さらに、被塗物の塗装面だけでなく、端面部の腐食を効果的に防止することができる。
本発明の防錆顔料（Ｂ）は、その１０質量％水溶液のｐＨが特定の範囲にあることにより、より優れた耐食性を有する塗膜を得ることができるようになる。
本発明における防錆顔料（Ｂ）の１０質量％水溶液のｐＨは、前述の方法で調製した防錆顔料（Ｂ）の１０質量％水溶液の上澄み液を抽出し、ｐＨメーター（「ＨＭ−２０Ｓ」、東亜電波工業（株）製）により測定した値である。
【００３３】
本発明の防錆顔料（Ｂ）の１０質量％水溶液のｐＨは、耐食性の点から、好ましくは９．０超〜１１．０であり、より好ましくは９．５〜１１．０であり、さらに好ましくは１０．０〜１１．０である。１０質量％水溶液のｐＨが好適な範囲となる防錆顔料（Ｂ）を使用することにより、被塗物が亜鉛またはアルミニウムを含むめっき鋼板である場合においても、ｐＨ緩衝作用により、亜鉛のアノード反応が生じるｐＨ領域（ｐＨ＝６〜８）になりにくくなり、高い耐食性を示す塗膜を得ることができる。
【００３４】
防錆顔料（Ｂ）の質量含有比率は、前記塗膜形成樹脂（Ａ）と前記架橋剤（Ｃ）の樹脂固形分質量の総和に対して１０〜８０質量％であり、耐食性の点から、より好ましくは１５〜８０質量％であり、さらに好ましくは２０〜８０質量％である。
防錆顔料（Ｂ）の質量含有比率が１０質量％未満になると、耐食性が不十分となる場合があり、８０質量％を超えると、機械特性や素地鋼板との付着性が低下する場合がある。
【００３５】
本発明のクロムフリー塗料組成物は、少なくとも１種類の非晶質ＭｇＯ−Ｖ２Ｏ５系化合物からなる防錆顔料（Ｂ）を含有することにより、その他の防錆顔料を併用しなくても、防錆顔料（Ｂ）のみで優れた耐食性を示すものであるが、必要に応じて、その他のクロムフリー系防錆顔料を併用してもよい。その他のクロムフリー系防錆顔料として、例えば、モリブデン酸塩顔料、リンモリブデン酸塩顔料、カルシウム−シリカ系顔料、リン酸塩系顔料、ケイ酸塩系顔料などが挙げられる。
【００３６】
本発明に用いられる架橋剤（Ｃ）は、塗膜形成樹脂（Ａ）と反応して硬化塗膜を形成するものである。架橋剤（Ｃ）としては、例えば、アミノ樹脂、ポリイソシアネート化合物、ブロック化ポリイソシアネート化合物などを挙げることができるが、加工性や汎用性の点から、メラミン樹脂、ブロック化ポリイソシアネート化合物が好ましい。これらの架橋剤は、単独で使用することもでき、２種以上組み合わせて使用することもできる。
【００３７】
アミノ樹脂は、アミノ基を含有する化合物にホルムアルデヒドを付加し縮合させた樹脂の総称であり、具体的には、メラミン樹脂、尿素樹脂又はグアナミン樹脂などが挙げられる。この中でも、メラミン樹脂が好ましい。メラミン樹脂としては、例えば、メラミンとホルムアルデヒドとを反応させて得られる部分又は完全メチロール化メラミン樹脂、メチロール化メラミン樹脂のメチロール基をアルコール成分で部分的に又は完全にエーテル化して得られる部分又は完全アルキルエーテル型メラミン樹脂、イミノ基含有型メラミン樹脂、及びこれらの混合型メラミン樹脂が挙げられる。アルキルエーテル型メラミン樹脂としては、例えば、メチル化メラミン樹脂、ブチル化メラミン樹脂、メチル／ブチル混合アルキル型メラミン樹脂などが挙げられる。
【００３８】
ポリイソシアネート化合物としては、例えば、ヘキサメチレンジイソシアネート、トリメチルヘキサメチレンジイソシアネート、ダイマー酸ジイソシアネートなどの脂肪族ジイソシアネート、そして、イソホロンジイソシアネート、キシリレンジイソシアネート（ＸＤＩ)、メタキシリレンジイソシアネート、水素化ＸＤＩなどの環状脂肪族ジイソシアネート、さらに、トリレンジイソシアネート（ＴＤＩ)、４，４−ジフェニルメタンジイソシアネート（ＭＤＩ)、水素化ＴＤＩ、水素化ＭＤＩなどの芳香族ジイソシアネート、及びこれらのアダクト体、ビウレット体、イソシアヌレート体などが挙げられる。これらのポリイソシアネート化合物は、単独で使用することもでき、２種以上組み合わせて使用することもできる。
【００３９】
ブロック化ポリイソシアネート化合物としては、ポリイソシアネート化合物のイソシアネート基を、例えば、ブタノールなどのアルコール類、メチルエチルケトオキシムなどのオキシム類、ε−カプロラクタム類などのラクタム類、アセト酢酸ジエステルなどのジケトン類、イミダゾール、２−エチルイミダゾールなどのイミダゾール類、又はｍ−クレゾールなどのフェノール類などによりブロックしたものが挙げられる。
【００４０】
本発明のクロムフリー塗料組成物において、架橋剤（Ｃ）の塗膜形成性樹脂（Ａ）に対する固形分質量含有比率は、耐食性、加工性の点から、好ましくは３〜６０質量％であり、より好ましくは５〜５０質量％であり、さらに好ましくは１０〜４０質量％である。
【００４１】
本発明のクロムフリー塗料組成物には、上記の成分に加えて、必要に応じて、塗料分野で通常使用されている公知の各種成分を含有させることができる。具体的には、例えば、レベリング剤、消泡剤などの各種表面調整剤、分散剤、沈降防止剤、紫外線吸収剤、光安定剤などの各種添加剤、着色顔料、体質顔料などの各種顔料、光輝材、硬化触媒、有機溶剤などが挙げられる。
本発明のクロムフリー塗料組成物は、有機溶剤型塗料でも水性塗料でもよいが、有機溶剤型塗料であることが好ましい。有機溶剤としては、例えば、シクロヘキサノンなどのケトン系溶剤、ソルベッソ１００（商品名、エクソンモービルケミカル社製）などの芳香族系溶剤、ブタノールなどのアルコール系溶剤などの１種又は２種以上の混合物が挙げられる。
【００４２】
本発明のクロムフリー塗料組成物を塗装する被塗物としては、例えば、溶融亜鉛メッキ鋼板、電気亜鉛メッキ鋼板、合金化亜鉛メッキ鋼板、アルミニウム−亜鉛メッキ鋼板、ニッケル−亜鉛メッキ鋼板、マグネシウム−アルミニウム−亜鉛メッキ鋼板、マグネシウム−アルミニウム−シリカ−亜鉛メッキ鋼板などの各種亜鉛メッキ鋼板、ステンレス鋼板、アルミニウム板などに、クロムフリー系やクロメート系など化成処理剤による処理を施したものが挙げられる。化成処理に際しては、クロムフリー系の化成処理剤を使用するのが好ましい。
【００４３】
プレコート鋼板の製造においては、一般的に、下塗り塗膜上に上塗り塗料が塗装される。上塗り塗料を塗装することで、プレコート鋼板に美観を付与することができ、また、プレコート鋼板に要求される加工性、耐候性、耐薬品性、耐汚染性、耐水性、耐食性などの各種性能を高めることができる。
【００４４】
本発明のクロムフリー塗料組成物の用途は特に限定されないが、プレコート鋼板の製造における下塗り塗料として使用することが好ましい。
本発明のクロムフリー塗料組成物をプレコート鋼板の製造における下塗り塗料として使用する場合の上塗り塗料として、例えば、ポリエステル樹脂系塗料、シリコンポリエステル樹脂系塗料、ポリウレタン樹脂系塗料、アクリル樹脂系塗料、フッ素樹脂系塗料などが挙げられる。
【００４５】
本発明のクロムフリー塗料組成物の塗装方法は、プレコート鋼板の製造において通常用いられている方法、例えば、ロールコーター塗装、カーテンフローコーター塗装などが適用できる。
本発明のクロムフリー塗料組成物の塗装条件は、プレコート鋼板の製造における一般的な塗装条件を適用することができる。
プレコート鋼板の製造における下塗り塗料の塗装膜厚は、例えば１〜３０μｍであり、下塗り塗膜の加熱硬化条件は、例えば、最高到達板温１５０〜３００℃、硬化時間１５〜１５０秒である。
【００４６】
プレコート鋼板の製造における上塗り塗料の塗装膜厚は、例えば１０〜２５μｍであり、上塗り塗膜の加熱硬化条件は、例えば、最高到達板温１９０〜２５０℃、硬化時間２０〜１８０秒である。
なお、プレコート鋼板に対する要求性能に応じて、下塗り塗膜と上塗り塗膜の間には、１層以上の中塗り塗膜が形成されていてもよい。
【００４７】
本発明のクロムフリー塗料組成物は、プレコート鋼板の製造において、素地鋼板の裏面の塗装に上塗り塗料としても使用することができる。素地鋼板の両面に本発明のクロムフリー塗料組成物を塗装した塗膜を形成することによって、クロム系の防錆顔料を含まず、環境衛生面で有利であり、かつ耐食性に優れた塗装金属板を得ることができる。
【実施例】
【００４８】
以下、本発明について、実施例を挙げて更に詳細に説明するが、本発明はこれに限定されるものではない。なお、特に断らない限り、各例中の部、％、比は、それぞれ質量部、質量％、質量比を表す。
【００４９】
＜製造例１−１：防錆顔料Ｂ１の調整＞ 
酸化マグネシウム４７０ｇと、五酸化バナジウム５３０ｇを脱イオン水１０Ｌに添加し、６０℃に昇温後、同温度で２時間攪拌した。得られた反応生成物を水洗後脱水し、１００度にて乾燥した後、粉砕することにより、非晶質ＭｇＯ−Ｖ２Ｏ５系化合物１を得た。これを防錆顔料Ｂ１とした。
【００５０】
＜製造例１−２：防錆顔料Ｂ２の調製＞
原料の使用量を酸化マグネシウム５３０ｇ、五酸化バナジウム４７０ｇに変更し、製造例１−１と同様の方法で非晶質ＭｇＯ−Ｖ２Ｏ５系化合物２を得た。これを防錆顔料Ｂ２とした。
【００５１】
＜製造例１−３：防錆顔料Ｂ３の調製＞
原料の使用量を酸化マグネシウム５７０ｇ、五酸化バナジウム４３０ｇに変更し、製造例１−１と同様の方法で非晶質ＭｇＯ−Ｖ２Ｏ５系化合物３を得た。これを防錆顔料Ｂ３とした。
【００５２】
＜製造例１−４：防錆顔料Ｂ４の調製＞
原料の使用量を酸化マグネシウム６４０ｇ、五酸化バナジウム３６０ｇに変更し、製造例１−１と同様の方法で非晶質ＭｇＯ−Ｖ２Ｏ５系化合物４を得た。これを防錆顔料Ｂ４とした。
【００５３】
＜製造例１−５：防錆顔料Ｂ５の調製＞
原料の使用量を酸化マグネシウム６７０ｇ、五酸化バナジウム３３０ｇに変更し、製造例１−１と同様の方法で非晶質ＭｇＯ−Ｖ２Ｏ５系化合物５を得た。これを防錆顔料Ｂ５とした。
【００５４】
＜製造例１−６：防錆顔料Ｂ６の調製＞
原料の使用量を酸化マグネシウム４００ｇ、五酸化バナジウム６００ｇに変更し、製造例１−１と同様の方法で非晶質ＭｇＯ−Ｖ２Ｏ５系化合物６を得た。これを防錆顔料Ｂ６とした。
【００５５】
＜製造例１−７：防錆顔料Ｂ７の調整＞
５００ｇの非晶質ＭｇＯ−Ｖ２Ｏ５系化合物５と５００ｇの非晶質ＭｇＯ−Ｖ２Ｏ５系化合物６とを、乳鉢を用いて均一に混合することにより、防錆顔料Ｂ７を得た。
【００５６】
＜製造例１−８：防錆顔料Ｂ８の調製＞
原料の使用量を酸化マグネシウム７３０ｇ、五酸化バナジウム２７０ｇに変更し、製造例１−１と同様の方法で非晶質ＭｇＯ−Ｖ２Ｏ５系化合物８を得た。これを防錆顔料Ｂ８とした。
【００５７】
＜製造例１−９：防錆顔料Ｂ９の調製＞
原料の使用量を酸化マグネシウム２５０ｇ、五酸化バナジウム７５０ｇに変更し、製造例１−１と同様の方法で非晶質ＭｇＯ−Ｖ２Ｏ５系化合物９を得た。これを防錆顔料Ｂ９とした。
【００５８】
＜製造例１−１０：防錆顔料Ｂ１０の調製＞
原料の使用量を炭酸マグネシウム７４０ｇ、五酸化バナジウム２６０ｇに変更し、製造例１−１と同様の方法で非晶質ＭｇＯ−Ｖ２Ｏ５系化合物１０を得た。これを防錆顔料Ｂ１０とした。
【００５９】
＜製造例１−１１：防錆顔料Ｂ１１の調製＞
６００ｇの非晶質ＭｇＯ−Ｖ２Ｏ５系化合物８と４００ｇの非晶質ＭｇＯ−Ｖ２Ｏ５系化合物１０とを、乳鉢を用いて均一に混合することにより、防錆顔料Ｂ１１を得た。
なお、上記製造例で得た防錆顔料Ｂ１〜１１の粒度は、１０〜３０μｍの範囲内であった。
【００６０】
以下の方法により、防錆顔料Ｂ１〜１１の各々について、防錆顔料の１０質量％水溶液を調製し、総溶出イオン量及びｐＨを測定した。
＜防錆顔料の１０質量％水溶液の調製＞
ポリエチレン製の広口瓶に、防錆顔料を１０ｇ及びイオン交換水９０ｇを加えた。蓋をして１分間激しく振とうして得られた懸濁液を、室温で２４時間静置し、防錆顔料の１０質量％水溶液を得た。
【００６１】
＜溶出イオン量及びｐＨの測定＞
上記の方法で得られた防錆顔料の１０質量％水溶液の各々について、上澄み液を採取し、レーヨン紙でろ過したろ液を試料として、ＩＣＰ発光分光分析装置（「ＪＹ−２３８  ＵＬＴＲＡＣＥ」、（株）堀場製作所製）で総溶出イオン量を測定した。また、ｐＨメーター（「ＨＭ−２０Ｓ」、東亜電波工業（株）製）でｐＨを測定した。これらの測定結果を表１にまとめた。
【００６２】
【表１】
0005490086.tif 000002
【００６３】
＜実施例１：クロムフリー塗料組成物ＣＦ１の製造＞
撹拌機、冷却管及び温度計を備えたフラスコを用いて、エポキシ樹脂（商品名「ｊＥＲ  １００９」、ビスフェノールＡ型エポキシ樹脂、三菱化学（株）製）８０部を、混合溶剤（芳香族系溶剤（商品名「ソルベッソ１００」、エクソンモービルケミカル社製）／シクロヘキサノン／ｎ−ブタノール＝５５／２７／１８（質量比））１２０部に加熱溶解させ、塗膜形成樹脂（Ａ）となるエポキシ樹脂溶液を得た。次に、このエポキシ樹脂溶液２００部に、シクロヘキサノン３０部、芳香族系溶剤（商品名「ソルベッソ１５０」、エクソンモービルケミカル社製）３０部を加え、１５部の防錆顔料Ｂ１を添加し、サンドグラインドミルで粒度が２０〜２５μｍになるまで分散して、ミルベースを得た。このミルベースに、架橋剤（Ｃ）としてブロック化ポリイソシアネート化合物（商品名「デスモジュールＢＬ−３１７５」、住化バイエルウレタン（株）製）２１部、ジブチルスズジラウリレート（ＤＢＴＤＬ）０．３部を加えて均一に混合し、クロムフリー塗料組成物ＣＦ１を得た。
【００６４】
＜実施例２〜３４、比較例１〜１１：クロムフリー塗料組成物ＣＦ２〜４５の製造＞
表２〜表８に示された配合組成に従って、実施例１と同様の方法で、クロムフリー塗料組成物ＣＦ２〜４５を得た。
【００６５】
【表２】
0005490086.tif 000003
【００６６】
【表３】
0005490086.tif 000004
【００６７】
【表４】
0005490086.tif 000005
【００６８】
【表５】
0005490086.tif 000006
【００６９】
【表６】
0005490086.tif 000007
【００７０】
【表７】
0005490086.tif 000008
【００７１】
【表８】
0005490086.tif 000009
【００７２】
表２〜表８に示される各種配合成分の詳細を以下に示す。
（注１）エポキシ樹脂溶液は、エポキシ樹脂（商品名「ｊＥＲ  １００９」、三菱化学（株）製、ビスフェノールＡ型エポキシ樹脂、樹脂固形分１００質量％、エポキシ当量２，５００〜３，５００、数平均分子量３，８００）８０部を、混合溶剤（芳香族系溶剤（商品名「ソルベッソ１００」、エクソンモービルケミカル社製）／シクロヘキサノン／ｎ−ブタノール＝５５／２７／１８（質量比））１２０部に加熱溶解させて得られる。
（注２）変性エポキシ樹脂（商品名「エピクロン  Ｈ−３０４−４０」、ＤＩＣ（株）製、ジエタノールアミン変性エポキシ樹脂、樹脂固形分４０質量％、数平均分子量３，５００）
【００７３】
（注３）ポリエステル樹脂（商品名「ＬＨ−８２２」、エボニックデグサ社製、樹脂固形分５５質量％、数平均分子量５，０００、水酸基価５０ｍｇＫＯＨ／ｇ）
（注４）ブロック化ポリイソシアネート化合物（商品名「デスモジュール  ＢＬ−３１７５」、住化バイエルウレタン（株）製、メチルエチルオキシムでブロックされたＨＤＩイソシアヌレート型ポリイソシアネート化合物、樹脂固形分７５質量％、ＮＣＯ約１１．１質量％）
（注５）ｎ−ブチル化メラミン樹脂（商品名「ユーバン１２２」、三井化学（株）製、樹脂固形分６０質量％）
【００７４】
（注６）五酸化バナジウム：市販試薬
（注７）酸化マグネシウム：市販試薬
（注８）バナジン酸カルシウム：市販試薬
（注９）二酸化チタン（商品名「Ｒ−９６０」、デュポン社製）
【００７５】
（注１０）カオリン（商品名「ハイドライトＭＳ」、ＩＭＥＲＹＳ  ＭＩＮＥＲＡＬＳ社製）
（注１１）沈降性硫酸バリウム（商品名「ＳＳ−５０」、堺化学工業（株）製）
（注１２）微粉末シリカ（商品名「ＮＩＰＳＩＬ  Ｅ−２００Ａ」、東ソー・シリカ（株）製）
（注１３）ＤＢＴＤＬ（日東化成（株）製、不揮発分１００％）
（注１４）芳香族系溶剤（商品名「ソルベッソ１５０」、エクソンモービルケミカル社製）
【００７６】
以下の方法により、クロムフリー塗料組成物ＣＦ１〜４５の各々について、本発明のクロムフリー塗料組成物を下塗り塗料として使用した試験片を作成し、塗膜の性能評価を行った。
【００７７】
＜試験片の作成＞
化成処理が施された板厚０．３５ｍｍのアルミニウム／亜鉛合金めっき鋼板（Ａｌ５５％）上に、本発明のクロムフリー塗料組成物をバーコーターにて乾燥膜厚が５μｍになるように塗布し、最高到達板温２１０℃にて４０秒間、熱風乾燥機中で焼き付けて下塗り塗膜を形成した。この下塗り塗膜の上に、ポリエステル樹脂系上塗り塗料（商品名「プレカラーＨＤ００３０」、ＢＡＳＦコーティングスジャパン（株）製、ブラウン色）」をバーコーターにて乾燥膜厚が１５μｍになるように塗布し、最高到達板温が２２０℃にて４０秒間、熱風乾燥機中で焼き付けて上塗り塗膜を形成して試験片を得た。
得られた試験片について、以下の塗膜性能評価を行い、結果を表２〜８に示した。 
【００７８】
＜素地鋼板との付着性＞
試験片の塗膜に、カッターナイフを用いて１ｍｍ×１ｍｍの碁盤目を１００個形成した。次に、エリクセン試験機を使用し、試験片の押さえ面からポンチの先端までの距離が６ｍｍとなるように、碁盤目が形成された部分の塗膜を、試験片の裏側からポンチで張り出した。最後に、この張り出した塗膜の碁盤目部分にセロハンテープを強く圧着させ、テープの端を４５°の角度で一気に引き剥がし、碁盤目の状態を観察して、以下の基準で評価した。
○：塗膜の剥離が認められない。
×：塗膜の剥離が認められる。
【００７９】
＜耐沸騰水性＞
ＪＩＳ Ｋ  ５６００−６−２に準じて、試験片を沸騰水に２時間浸漬し、室温で２時間放冷した後の試験片を、以下の（１）及び（２）の方法で評価した。
（１）塗膜異常
試験片の塗膜の異常を観察して、以下の基準で評価した。
◎：塗膜に全く異常がない。
○：わずかに塗膜のふくれが認められる。
×：明らかに塗膜のふくれが認められる。
（２）素地鋼板との付着性
ＪＩＳ Ｋ  ５６００−５−６に準じて、試験片の塗膜に、カッターナイフを用いて１ｍｍ×１ｍｍの碁盤目を１００個形成し、碁盤目部分にセロハンテープを強く圧着させ、テープの端を４５°の角度で一気に引き剥がし、碁盤目の状態を観察して、ＪＩＳ
Ｋ  ５６００−５−６の「表１  試験結果の分類」に沿って評価した。
◎：分類０
○：分類１
×：分類２〜５
【００８０】
＜折り曲げ加工性＞
試験片と同一の板を間に挟み込むようにして、試験片を１８０度に折り曲げた。この際、試験片の間に挟み込まれる、試験片と同一の板の枚数により、０Ｔ、２Ｔなどと表記される。例えば、０Ｔとは、試験片と同一の板を挟み込まずに試験片を折り曲げることであり、２Ｔとは、試験片と同一の板を２枚挟み込むようにして試験片を折り曲げることを示す。本発明の塗膜の性能評価では、２Ｔ、３Ｔを実施し、折り曲げ後の頂部にセロハンテープを強く圧着させ、テープの端を４５°の角度で一気に引き剥がし、塗膜の剥離状態により以下の基準で評価した。
◎：塗膜の剥離が認められない。
○：塗膜の剥離がわずかに認められる。
×：塗膜の剥離が認められる。
【００８１】
＜耐食性＞
以下の（１）〜（３）により、耐食性試験片を準備した。
（１）試験片のエッジ部が、塗膜が形成されている側を向いたバリ（上バリ）と、塗膜が形成されている側とは反対を向いたバリ（下バリ）を有するように、７０ｍｍ×１５０ｍｍに試験片を切断した。
（２）試験片に４Ｔ折り曲げ加工を行った。
（３）（２）の４Ｔ折り曲げ加工部に重ならないように、塗膜が形成されている側の塗膜の中央部に、素地面に達する深さのクロスカットを入れた。
作製した耐食性試験片について、ＪＩＳ  Ｋ５６００−７−１に準じて、５００時間の塩水噴霧試験（ＳＳＴ）を行い、試験後の耐食性試験片のエッジ部、４Ｔ折り曲げ加工部及びクロスカット部の状態を、次の基準で評価した。
【００８２】
［エッジ部］
上バリと下バリのエッジクリープ幅を測定し、以下の基準により評価した。
◎：上バリと下バリのエッジクリープ幅の平均値が４ｍｍ未満
○：上バリと下バリのエッジクリープ幅の平均値が４ｍｍ以上かつ１０ｍｍ未満
×：上バリと下バリのエッジクリープ幅の平均値が１０ｍｍ以上
【００８３】
［４Ｔ折り曲げ加工部］
折り曲げ加工を行った頂部における白錆の発生状態に応じて、次の基準で評価した。
◎：白錆がほとんど認められない。
○：白錆がわずかに認められる。
×：白錆が認められる。
【００８４】
［クロスカット部］
クロスカット部の白錆の発生状態を観察し、また、塗膜の膨れの幅を測定して、以下の基準により評価した。
◎：白錆がほとんど認められず、かつ塗膜の膨れの幅が２ｍｍ未満
○：白錆がわずかに認められ、かつ塗膜の膨れの幅が２ｍｍ以上かつ５ｍｍ未満
×：白錆が認められ、かつ塗膜の膨れの幅が５ｍｍ以上